Керамическая масса
CERAMIC MIXTURE

Изобретение относится к составам керамических масс, которые могут быть использованы в производстве фасадной плитки.
Известна керамическая масса, включающая, мас.%: глина 27,5-28,5; каолин 15,5-16,5; песок кварцевый 17,25-18,25; фарфоровый/фаянсовый череп 15.5-16,5; каолин обожженный 7,5-8,5; нефелин-сиенит 2,5-3,5; бентонит 2,5-3,5; доломит 7,5-8,5; сода кальцинированная 0,1-0,2; жидкое стекло 0,1-0,2 [1].
Задача изобретения состоит в повышении прочности плиток, полученных из керамической массы.
Технический результат достигается тем, что в керамической массе, включающей каолин, песок кварцевый, фарфоровый/фаянсовый череп, нефелин-сиенит, бентонит, компоненты находятся при следующем соотношении, мас. %: каолин 75,5-76,0; песок кварцевый 12,0-14,0; фарфоровый/фаянсовый череп 6,0-8,0; нефелин-сиенит 2,5-3,5; бентонит 1,0-1,5.
В таблице приведены составы керамической массы.
Для приготовления керамической массы могут быть использованы каолины, бентониты любых месторождений.
Компоненты дозируют в требуемых количествах, по отдельности размалывают и смешивают. Влажность массы выбирают в пределах 18-26%. Из приготовленной массы пластическим способом формуют плитку, которую сушат до влажности не более 6% и обжигают при температуре 1240-1260°C. На поверхность обожженной плитки наносят слой глазурной суспензии и обжигают плитку вторично при температуре 900-960°C
Источники информации
1. SU 1430381, 1989.